(57)【要約】【課題】  ホルムアルデヒド等の有害ガスを発生することがなく環境性に優れており、しかも耐摩耗性、光沢持続性、耐水性、耐薬品性等にも優れた床保護用コーティング組成物を提供すること。【解決手段】  水と溶剤中に、主成分としてアクリル酸エステル共重合体と水性ウレタンを含有するとともに微量のセラミックス微粉末を含有しているものとする。より具体的には、重量％で、２０〜３０％の水と、３〜１０％の溶剤と、２０〜４０％のアクリル酸エステル共重合体と、１０〜６０％の水性ウレタンと、１．０〜１０．０％のセラミックス微粉末を含有しているものとすることが好ましい。また、添加剤として、可塑剤、レベリング剤、耐摩耗性向上剤のいずれか１種または２種以上が添加されているものとすることもできる。【選択図】      なし【特許請求の範囲】
【請求項１】
水と溶剤中に、主成分としてアクリル酸エステル共重合体と水性ウレタンを含有するとともに微量のセラミックス微粉末を含有していることを特徴とする床保護用コーティング組成物。
【請求項２】
重量％で、２０〜３０％の水と、３〜１０％の溶剤と、２０〜４０％のアクリル酸エステル共重合体と、１０〜６０％の水性ウレタンと、１．０〜１０．０％のセラミックス微粉末を含有している請求項１に記載の床保護用コーティング組成物。
【請求項３】
添加剤として、可塑剤、レベリング向上剤、耐摩耗性向上剤、抗菌・防かび剤のいずれか１種または２種以上が添加されている請求項１または２に記載の床保護用コーティング組成物。
【発明の詳細な説明】
【技術分野】
【０００１】
本発明は、ホルムアルデヒド等の有害ガスを発生することがなく環境性に優れており、しかも耐摩耗性、光沢持続性、耐水性、耐薬品性等にも優れた床保護用コーティング組成物に関するものである。
【背景技術】
【０００２】
最近では、建物の床材として畳やカーペットに代えて天然木またはその合板等の木質系材質を用いることが増加してきた。また、このような木質系材質は椅子やテーブル等の家具との間で日常的に摩擦を受けて損傷しやすいため、例えば、特許文献１や特許文献２に示されるように、表面にワックス類を含む床保護用コーティング組成物を塗布して保護皮膜を形成するとともに、つや出し効果を図ることが一般的に行われている。
【０００３】
しかしながら、有機性溶剤や油性ワックス、油性塗料等を含んだ従来の床保護用コーティング組成物は、ホルムアルデヒドやクロルピリポス等の有害ガスを発生し、環境に悪いという問題点が指摘されていた。また、従来使用されているアクリル系樹脂ワックスは光沢持続性、耐水性、耐薬品性等が約１ケ月から長いものでも約６ケ月半程度と短いため、頻繁にメンテナンス処理を行わねばならないという問題点があった。なお、コーティング膜を形成する成分として油性ウレタンを用いることにより、メンテナンス期間を７、８年以上に延長する研究もなされているが、油性ウレタンを用いた場合は、溶剤を使用するためキシレン、トルエン等の有害ガスの発生を防止できないという問題点が残されていた。
【特許文献１】特開平６−９３２３３号公報
【特許文献２】特開平１１−２１７５４１号公報
【発明の開示】
【発明が解決しようとする課題】
【０００４】
本発明が解決しようとする問題点は、有害ガスを発生することがなく優れた環境性を発揮することができ、また優れた耐摩耗性、光沢持続性、耐水性、耐薬品性等を発揮することができ、しかも何らメンテナンスすることなく１５年以上の長期間にわたって前記特性を維持することができる床保護用コーティング組成物を提供することである。
【課題を解決するための手段】
【０００５】
本発明の床保護用コーティング組成物は、水と溶剤中に、主成分としてアクリル酸エステル共重合体と水性ウレタンを含有するとともに微量のセラミックス微粉末を含有していることを特徴とするものである。より具体的には、重量％で、２０〜３０％の水と、３〜１０％の溶剤と、２０〜４０％のアクリル酸エステル共重合体と、１０〜６０％の水性ウレタンと、１．０〜１０．０％のセラミックス微粉末を含有しているものとすることが好ましい。また、添加剤として、可塑剤、レベリング向上剤、耐摩耗性向上剤、抗菌・防かび剤のいずれか１種または２種以上が添加されているものとすることも好ましい。
【発明の効果】
【０００６】
本発明は、主成分としてアクリル酸エステル共重合体と水性ウレタンを含有するとともに微量のセラミックス微粉末を含有したものとすることにより、ホルムアルデヒドやクロルピリポス等の有害ガスを発生することがなく優れた環境性を発揮する。また耐摩耗性、光沢持続性、耐水性、耐薬品性および難燃性等にも優れ、しかも何らメンテナンスすることなく１５年以上の長期間にわたって前記特性を維持することが可能となる。
【発明を実施するための最良の形態】
【０００７】
以下に、本発明の好ましい形態を示す。
本発明の床保護用コーティング組成物は、水、溶剤、主成分であるアクリル酸エステル共重合体と水性ウレタン、および微量のセラミックス微粉末を含有している点に特徴的構成を有するものである。
【０００８】
水は、重量％で２０〜３０％の範囲で含有させるのが好ましい。水の含有量が２０重量％未満であると、主成分であるアクリル酸エステル共重合体が保存中に凝集を起こし実用に不適となり、３０重量％を超えるとコーティング膜が形成しにくくなるので好ましくない。
【０００９】
溶剤としては、アルキレングリコールアルキルエーテルを含有するものであり、例えばジエチレングリコールモノエチルエーテル、エチレングリコールモノエチルエーテル、ジエチレングリコールモノブチルエーテル等を挙げることができる。この溶剤は３〜１０重量％の範囲で含有させるのが好ましい。３重量％未満ではレベリング性、被処理物への濡れ性が低下し、１０重量％を超えるとコーティング膜の形成に時間がかかるので好ましくない。
【００１０】
主成分であるアクリル酸エステル共重合体は、水不溶性ポリマーであってコーティング膜を形成するための成分であり、水性エマルジョンの形態で配合される。このアクリル酸エステル共重合体は、２０〜４０重量％の範囲で含有させるのが好ましい。含有量が２０重量％未満であると、コーティング膜の形成が難しくなり、４０重量％を超えると保存中に凝集を起こして実用に不適となるので好ましくない。
【００１１】
また、もうひとつの主成分である水性ウレタンもコーティング膜を形成するための成分であり、前記水に溶けこませて配合される。この水性ウレタンは、１０〜６０重量％の範囲で含有させるのが好ましい。含有量が１０重量％未満であると、コーティング膜の形成が難しくなり、６０重量％を超えると水に溶けこまずに凝集を起こすおそれがあり好ましくない。このように本発明では、コーティング膜を形成する主成分としてアクリル酸エステル共重合体と水性ウレタンを用いることにより、ホルムアルデヒドやクロルピリポス等の有害ガスの発生を防止し、また光沢性や耐水性等にも優れ、かつメンテナンスなしで１５年以上の長期間にわたって前記特性を維持することができるようにした。
【００１２】
また、本発明では１．０〜１０．０重量％のセラミックス微粉末を含有している。このセラミックス微粉末は、例えば平均粒子径が０．３〜１．０μｍ程度のα−アルミナであり、コーティング膜中に分散させることにより耐摩耗性、耐水性、耐薬品性等を著しく高めるとともに、難燃性も付与することができる。含有量が１．０重量％未満では、前記特性を十分に高めることができず、１０．０重量％より多いとコーティング膜の形成が難しくなるため、１．０〜１０．０重量％の範囲が好ましい。なお、セラミックス微粉末としてはアルミナの他、ジルコニアやマイカセラミックスやシリコンナイトライド等を用いることもできる。
【００１３】
その他、添加剤として可塑剤、レベリング向上剤、耐摩耗性向上剤、抗菌・防かび剤等のいずれか１種または２種以上を添加することも好ましい。可塑剤は、コーティング膜に荷重がかかった場合に、膜が破壊されることなく一定の形状を保持する目的で添加するものである。レベリング向上剤は、床面に対してコーティング膜をムラなく均一かつ薄く塗布する目的で添加するものである。耐摩耗性向上剤はコーティング膜の耐摩耗性を向上する目的、抗菌・防かび剤はコーティング膜にかびが発生するのを防止する目的でそれぞれ添加されるものである。
【実施例】
【００１４】
下記の配合例により床保護用コーティング組成物を作成した。
水                        ：２３．５    重量％
溶剤                      ：  ５．５    重量％
（ジエチレングリコールモノエチルエーテル）
アクリル酸エステル共重合体：３０．０    重量％
水性ウレタン              ：３０．０    重量％
セラミックス微粉末        ：  ３．０    重量％
（α−アルミナ）
可塑剤                    ：  １．０    重量％
（トリスプトキシエチルホスフェート）
レベリング向上剤          ：  ２．５    重量％
（ロジン変性マレイン酸樹脂溶液、ペルフルオロアルキルカルボン酸ナトリウム塩）
耐摩耗性向上剤            ：  ４．５    重量％
（ポリエチレンワックス）
得られた床保護用コーティング組成物を、フローリング床板に均一に塗布・乾燥後、再び塗布・乾燥してサンプルとした。形成されたコーティング膜は均一でムラがなく、また美しい光沢があり美観に優れたものであった。また、このサンプルのホルムアルデヒドおよびクロルピリホスの放散量をJIS  K  5970に準拠して測定した結果、ホルムアルデヒドは不検出（０．１０ｍｇ／ｌ以下）、クロルピリホスは不検出（１０μｇ／ｇ以下）であり優れた環境性が確認できた。
【００１５】
更に、名古屋市工業研究所において、テーパ型摩耗試験機により耐久年数を試験した結果は、フローリング床板素材の光度（３６度）、サンプルの光度（８６．５度）、摩耗部分の光度（６９．３度）、コーティング膜残部の光度（３３．３度）で、このデータから床面保護期間（耐久年数）は１５年であることが判明し、メンテナンスなしで１５年以上の長期間にわたって品質を維持できることが確認できた。